(57)【要約】【課題】成形性が良好で、剛性（引張強さ、引張弾性率）、流れスジ（外観試験）、低温衝撃性及び収縮性に優れたポリプロピレン系樹脂組成物及びその成形体を提供する。【解決手段】下記条件（Ａ−ｉ）を満足する成分（Ａ）５５〜８５重量％と、下記条件（Ｂ−ｉ）を満足する成分（Ｂ）１５〜４５重量％とを含有するポリプロピレン系樹脂組成物など。条件（Ａ−ｉ）：成分（Ａ）は、プロピレン単独重合体（Ａ１）及びプロピレン−α−オレフィンランダム共重合体（Ａ２）からなる群から選ばれる少なくとも１種の重合体であり、（Ａ２）のα−オレフィンは、炭素原子数が２〜８のα−オレフィン（炭素原子数３を除く）であり、かつ該α−オレフィンの含有量は、０．１〜１０重量％である。条件（Ｂ−ｉ）：成分（Ｂ）は、エチレン−α−オレフィンエラストマーである成分（Ｂ１）６０〜９５重量％と、スチレン系エラストマーである成分（Ｂ２）５〜４０重量％とを含有する。【選択図】なし【特許請求の範囲】
【請求項１】
成分（Ａ）及び（Ｂ）の合計１００重量％基準で、下記の条件（Ａ−ｉ）を満足する成分（Ａ）５５〜８５重量％と、下記の条件（Ｂ−ｉ）を満足する成分（Ｂ）１５〜４５重量％とを含有することを特徴とするポリプロピレン系樹脂組成物。
条件（Ａ−ｉ）：成分（Ａ）は、下記の条件（Ａ−ｉｉ）〜（Ａ−ｉｖ）を満足するプロピレン単独重合体（Ａ１）及び下記の条件（Ａ−ｉｉ）〜（Ａ−ｉｖ）を満足するプロピレン−α−オレフィンランダム共重合体（Ａ２）からなる群から選ばれる少なくとも１種の重合体であり、プロピレン−α−オレフィンランダム共重合体（Ａ２）のα−オレフィンは、炭素原子数が２〜８のα−オレフィン（但し、炭素原子数３を除く。）であり、かつ該α−オレフィンの含有量は、０．１〜１０重量％である（但し、プロピレン−α−オレフィンランダム共重合体（Ａ２）中のプロピレン及びα−オレフィン含有量の合計を１００重量％とする。）。
条件（Ａ−ｉｉ）：重合体のメルトフローレート（２３０℃、２．１６ｋｇ荷重）が０．５〜２００ｇ／１０分である。
条件（Ａ−ｉｉｉ）：ＤＳＣ法による測定において、重合体は、１１０〜１７５℃の範囲に融解ピーク温度（Ｔｍ）のピークを示す。
条件（Ａ−ｉｖ）：重合体のＪＩＳ  Ｋ７１６１により測定された引張強さが２５〜５０ＭＰａである。
条件（Ｂ−ｉ）：成分（Ｂ）は、成分（Ｂ１）及び（Ｂ２）の合計１００重量％基準で、下記の条件（Ｂ１−ｉ）〜（Ｂ１−ｉｉｉ）を満足する成分（Ｂ１）６０〜９５重量％と、下記の条件（Ｂ２−ｉ）〜（Ｂ２−ｉｉｉ）を満足する成分（Ｂ２）５〜４０重量％とを含有する。
条件（Ｂ１−ｉ）：成分（Ｂ１）は、エチレン−α−オレフィンエラストマーであって、該α−オレフィンは、炭素原子数が４〜８のα−オレフィンである。
条件（Ｂ１−ｉｉ）：成分（Ｂ１）の密度が０．８６〜０．９２ｇ／ｃｍ３である。
条件（Ｂ１−ｉｉｉ）：成分（Ｂ１）のメルトフローレート（２３０℃、２．１６ｋｇ荷重）が０．５〜１００ｇ／１０分である。
条件（Ｂ２−ｉ）：成分（Ｂ２）がスチレン系エラストマーである。
条件（Ｂ２−ｉｉ）：成分（Ｂ２）の密度が０．８８〜０．９０ｇ／ｃｍ３である。
条件（Ｂ２−ｉｉｉ）：成分（Ｂ２）のメルトフローレート（２３０℃、２．１６ｋｇ荷重）が３〜１５ｇ／１０分である。
【請求項２】
成分（Ａ）は、少なくともその一部にプロピレン単独重合体（Ａ１）を含む請求項１に記載のポリプロピレン系樹脂組成物。
【請求項３】
成分（Ａ）は、成分（Ａ１）及び（Ａ２）の合計１００重量％基準で、プロピレン単独重合体（Ａ１）４０〜９０重量％と、プロピレン−α−オレフィンランダム共重合体（Ａ２）１０〜６０重量％とを含有する請求項２に記載のポリプロピレン系樹脂組成物。
【請求項４】
請求項１〜３のいずれか１項に記載のポリプロピレン系樹脂組成物を成形してなる成形体。
【発明の詳細な説明】
【技術分野】
【０００１】
本発明は、ポリプロピレン系樹脂組成物及びその成形体に関し、さらに詳しくは、成形性に加え、剛性（引張強さ、引張弾性率）、流れスジ（外観試験）、低温衝撃性（低温衝撃強度）および収縮性（成形収縮率）に優れたポリプロピレン系樹脂組成物及びその成形体に関する。
【背景技術】
【０００２】
ポリプロピレン系樹脂組成物は、物性、成形性、リサイクル性及び経済性などに優れた樹脂材料として、その使用分野が拡がり、中でもドアトリム、インストルメントパネル、ピラーなどの自動車部品、テレビ、掃除機などの電気機器部品の分野などでは、ポリプロピレン系樹脂や、ポリプロピレン系樹脂にエラストマー（ゴム）を複合強化した複合ポリプロピレン系樹脂などのポリプロピレン系樹脂組成物が成形性、物性バランス、リサイクル性や経済性などに優れるため、その成形体を含め様々な分野で広く用いられている。
これらの分野においては、益々進むポリプロピレン系樹脂組成物及びその成形体の高機能化、大型化、用途の多様化・複雑化など、とりわけ自動車内装部品分野などにおける高品質化に対応するなどのため、ポリプロピレン系樹脂組成物やその成形体の成形性のほか、高剛性および低温衝撃性に加え、収縮性に優れたポリプロピレン複合材料の開発が望まれている。
【０００３】
ポリプロピレン系樹脂組成物及びその成形体に、エラストマーを含有させて、該樹脂組成物及びその成形体の衝撃性を向上させることは、広く行われている。例えば、特許文献１には、ポリプロピレン系重合体と水添スチレン系ブロック共重合体を含有させることによって、曲げ弾性率、耐衝撃性（室温）、荷重たわみ温度、発色性及びウェルドラインに優れることが記載されているが、低温衝撃性や収縮性については、何ら検討されておらず、その性能は不十分である。
【先行技術文献】
【特許文献】
【０００４】
【特許文献１】特開２０１１−１１６８２７号公報
【発明の概要】
【発明が解決しようとする課題】
【０００５】
本発明の課題は、上記従来技術の問題点等に鑑み、成形性が良好であり、剛性（引張強さ、引張弾性率）、流れスジ（外観試験）、低温衝撃性（低温衝撃強度）及び収縮性（成形収縮率）に優れたポリプロピレン系樹脂組成物、及びその成形体を提供することにある。
【課題を解決するための手段】
【０００６】
本発明者らは、上記課題を解決するため、鋭意研究を重ねた結果、特定のプロピレン重合体に、エチレン−α−オレフィンエラストマー及びスチレン系エラストマーを、特定の割合で配合してなるポリプロピレン系樹脂組成物、あるいはそれを用いてなる成形体が上記の課題を解決できることを見出し、これらの知見に基き、本発明を完成するに至った。
【０００７】
すなわち、本発明の第１の発明によれば、成分（Ａ）及び（Ｂ）の合計１００重量％基準で、下記の条件（Ａ−ｉ）を満足する成分（Ａ）５５〜８５重量％と、下記の条件（Ｂ−ｉ）を満足する成分（Ｂ）１５〜４５重量％とを含有することを特徴とするポリプロピレン系樹脂組成物が提供される。
条件（Ａ−ｉ）：成分（Ａ）は、下記の条件（Ａ−ｉｉ）〜（Ａ−ｉｖ）を満足するプロピレン単独重合体（Ａ１）及び下記の条件（Ａ−ｉｉ）〜（Ａ−ｉｖ）を満足するプロピレン−α−オレフィンランダム共重合体（Ａ２）からなる群から選ばれる少なくとも１種の重合体であり、プロピレン−α−オレフィンランダム共重合体（Ａ２）のα−オレフィンは、炭素原子数が２〜８のα−オレフィン（但し、炭素原子数３を除く。）であり、かつ該α−オレフィンの含有量は、０．１〜１０重量％である（但し、プロピレン−α−オレフィンランダム共重合体（Ａ２）中のプロピレン及びα−オレフィン含有量の合計を１００重量％とする。）。
条件（Ａ−ｉｉ）：重合体のメルトフローレート（２３０℃、２．１６ｋｇ荷重）が０．５〜２００ｇ／１０分である。
条件（Ａ−ｉｉｉ）：ＤＳＣ法による測定において、重合体は、１１０〜１７５℃の範囲に融解ピーク温度（Ｔｍ）のピークを示す。
条件（Ａ−ｉｖ）：重合体のＪＩＳ  Ｋ７１６１により測定された引張強さが２５〜５０ＭＰａである。
条件（Ｂ−ｉ）：成分（Ｂ）は、成分（Ｂ１）及び（Ｂ２）の合計１００重量％基準で、下記の条件（Ｂ１−ｉ）〜（Ｂ１−ｉｉｉ）を満足する成分（Ｂ１）６０〜９５重量％と、下記の条件（Ｂ２−ｉ）〜（Ｂ２−ｉｉｉ）を満足する成分（Ｂ２）５〜４０重量％とを含有する。
条件（Ｂ１−ｉ）：成分（Ｂ１）は、エチレン−α−オレフィンエラストマーであって、該α−オレフィンは、炭素原子数が４〜８のα−オレフィンである。
条件（Ｂ１−ｉｉ）：成分（Ｂ１）の密度が０．８６〜０．９２ｇ／ｃｍ３である。
条件（Ｂ１−ｉｉｉ）：成分（Ｂ１）のメルトフローレート（２３０℃、２．１６ｋｇ荷重）が０．５〜１００ｇ／１０分である。
条件（Ｂ２−ｉ）：成分（Ｂ２）がスチレン系エラストマーである。
条件（Ｂ２−ｉｉ）：成分（Ｂ２）の密度が０．８８〜０．９０ｇ／ｃｍ３である。
条件（Ｂ２−ｉｉｉ）：成分（Ｂ２）のメルトフローレート（２３０℃、２．１６ｋｇ荷重）が３〜１５ｇ／１０分である。
【０００８】
また、本発明の第２の発明によれば、第１の発明において、成分（Ａ）は、少なくともその一部にプロピレン単独重合体（Ａ１）を含むポリプロピレン系樹脂組成物が提供される。
さらに、本発明の第３の発明によれば、第２の発明において、成分（Ａ）は、成分（Ａ１）及び（Ａ２）の合計１００重量％基準で、プロピレン単独重合体（Ａ１）４０〜９０重量％と、プロピレン−α−オレフィンランダム共重合体（Ａ２）１０〜６０重量％とを含有するポリプロピレン系樹脂組成物が提供される。
【０００９】
また、本発明の第４の発明によれば、第１〜３のいずれかの発明に係るポリプロピレン系樹脂組成物を成形してなる成形体が提供される。
【発明の効果】
【００１０】
本発明のポリプロピレン系樹脂組成物及びその成形体は、成形性に加え、剛性（引張強さ、引張弾性率）、流れスジ（外観試験）、低温衝撃性（低温衝撃強度）および収縮性（成形収縮率）に優れている。
そのため、ドアトリム、インストルメントパネル、ピラー類、グローブボックス、コンソールボックス、肘掛け、グリップノブ、各種トリム類、天井部品、ハウジング類、マッドガード、バンパー、フェンダー、バックドア、ファンシュラウドなどの自動車用内外装部品及びエンジンルーム内部品などの自動車部品をはじめ、テレビ、掃除機などの電気機器部品、各種工業部品、便座などの住宅設備機器部品、建材部品などの用途に、好適に用いることができる。
【発明を実施するための形態】
【００１１】
本発明は、特定の成分（Ａ）５５〜８５重量％と、エチレン−α−オレフィンエラストマー（以下、単に成分（Ｂ１）ともいう。）及びスチレン系エラストマー（以下、単に成分（Ｂ２）ともいう。）からなるエラストマー（Ｂ）（以下、単に成分（Ｂ）ともいう。）１５〜４５重量％とを、含有してなるポリプロピレン系樹脂組成物及びその成形体に関する。
【００１２】
以下、本発明のポリプロピレン系樹脂組成物、その製造方法及びその成形体について、各項目毎に、詳細に説明する。
【００１３】
［Ｉ］ポリプロピレン系樹脂組成物の構成成分
１．成分（Ａ）
本発明に用いられる成分（Ａ）は、次の下記の条件（Ａ−ｉ）を満足する。
条件（Ａ−ｉ）：成分（Ａ）は、下記の条件（Ａ−ｉｉ）〜（Ａ−ｉｖ）を満足するプロピレン単独重合体（Ａ１）及び下記の条件（Ａ−ｉｉ）〜（Ａ−ｉｖ）を満足するプロピレン−α−オレフィンランダム共重合体（Ａ２）からなる群から選ばれる少なくとも１種の重合体であり、プロピレン−α−オレフィンランダム共重合体（Ａ２）のα−オレフィンは、炭素原子数が２〜８のα−オレフィン（但し、炭素原子数３を除く。）であり、かつ該α−オレフィンの含有量は、０．１〜１０重量％である（但し、プロピレン−α−オレフィンランダム共重合体（Ａ２）中のプロピレン及びα−オレフィン含有量の合計を１００重量％とする。）。
条件（Ａ−ｉｉ）：重合体のメルトフローレート（２３０℃、２．１６ｋｇ荷重）が０．５〜２００ｇ／１０分である。
条件（Ａ−ｉｉｉ）：ＤＳＣ法による測定において、重合体は、１１０〜１７５℃の範囲に融解ピーク温度（Ｔｍ）のピークを示す。
条件（Ａ−ｉｖ）：重合体のＪＩＳ  Ｋ７１６１により測定された引張強さが２５〜５０ＭＰａである。
【００１４】
（１）各要件について
（１−１）条件（Ａ−ｉ）
本発明に用いられる成分（Ａ）は、後述する条件（Ａ−ｉｉ）〜（Ａ−ｉｖ）を満足するプロピレン単独重合体（Ａ１）（以下、単に成分（Ａ１）と略記することがある）及び後述する条件（Ａ−ｉｉ）〜（Ａ−ｉｖ）を満足するプロピレン−α−オレフィンランダム共重合体（Ａ２）（以下、単に成分（Ａ２）と略記することがある）からなる群から選ばれる少なくとも１種の重合体であり、プロピレン−α−オレフィンランダム共重合体（Ａ２）のα−オレフィンは、炭素原子数が２〜８のα−オレフィン（但し、炭素原子数３を除く。）であり、かつ該α−オレフィンの含有量は、０．１〜１０重量％である（但し、プロピレン−α−オレフィンランダム共重合体（Ａ２）中のプロピレン及びα−オレフィン含有量の合計を１００重量％とする。）。
該α−オレフィンの含有量は、０．２〜８重量％が好ましく、０．３〜５重量％が更に好ましく、０．５〜３重量％が特に好ましい。α−オレフィンの含有量が上記範囲にあると、剛性（引張強さ、引張弾性率）や低温衝撃強度が良好になる。
また、α−オレフィン含有量を所定の範囲に制御するためには、重合槽に供給するプロピレンとα−オレフィンの量比を、適宜調整すればよい。供給比率と得られるプロピレン−α−オレフィンランダム共重合体中のα−オレフィン含量の関係は、当業者に周知の技術事項であり、メタロセン触媒を用いる場合、その種類によって異なるが、供給比率の調整により、必要とするα−オレフィン含有量を有する成分（Ａ２）を製造することができる。
【００１５】
成分（Ａ２）に用いられる炭素原子数３（プロピレン）を除く炭素原子数２〜８のα−オレフィンとしては、例えば、エチレン、１−ブテン、２−メチル−１−プロペン、１−ペンテン、２−メチル−１−ブテン、３−メチル−１−ブテン、１−ヘキセン、２−エチル−１−ブテン、２，３−ジメチル−１−ブテン、２−メチル−１−ペンテン、３−メチル−１−ペンテン、４−メチル−１−ペンテン、３，３−ジメチル−１−ブテン、１−ヘプテン、メチル−１−ヘキセン、ジメチル−１−ペンテン、エチル−１−ペンテン、トリメチル−１−ブテン、１−オクテン等を挙げることができる。
また、プロピレンと共重合させる炭素原子数３（プロピレン）を除く炭素数２〜８のα−オレフィンであるコモノマーは、１種用いてもよいし、また、２種以上を組み合わせて用いてもよい。
【００１６】
プロピレン−α−オレフィンランダム共重合体（Ａ２）としては、具体的に、プロピレン−エチレンランダム共重合体、プロピレン−ブテン−１ランダム共重合体、プロピレン−ペンテン−１ランダム共重合体、プロピレン−ヘキセン−１ランダム共重合体、プロピレン−オクテン−１ランダム共重合体のような二元共重合体、プロピレン−エチレン−ブテン−１ランダム共重合体、プロピレン−エチレン−ヘキセン−１ランダム共重合体のような三元共重合体などが挙げられ、プロピレン−エチレンランダム共重合体、プロピレン−エチレン−ブテン−１ランダム共重合体などが好ましく、物性バランスに優れ、入手が容易なプロピレン−エチレンランダム共重合体が特に好ましい。
【００１７】
また、より高い剛性（引張強さ、引張弾性率）を必要とする場合は、成分（Ａ）は、少なくともその一部にプロピレン単独重合体（Ａ１）を含むことが好ましい。更に、より好ましい態様として、成分（Ａ）は、成分（Ａ１）及び（Ａ２）の合計１００重量％基準で、プロピレン単独重合体（Ａ１）４０〜９０重量％と、プロピレン−α−オレフィンランダム共重合体（Ａ２）１０〜６０重量％、さらに好ましくはプロピレン単独重合体（Ａ１）５０〜７０重量％と、プロピレン−α−オレフィンランダム共重合体（Ａ２）３０〜５０重量％とを含有することが挙げられる。このような態様とすることにより、より高い剛性（引張強さ、引張弾性率）を保ったまま、良好な低温衝撃強度と成形収縮率を達成することが可能となり、より物性バランスに優れた本発明のポリプロピレン系樹脂組成物を得ることが可能となる。
【００１８】
（１−２）条件（Ａ−ｉｉ）：メルトフローレート（ＭＦＲ）
本発明に用いられる重合体のメルトフローレート（以下、ＭＦＲと略記することがある）（２３０℃、２．１６ｋｇ荷重）は、０．５〜２００ｇ／１０分の範囲にあることが必要であり、好ましくは３〜１５０ｇ／１０分、より好ましくは５〜５０ｇ／１０分の範囲である。重合体のＭＦＲをこの様な範囲とすることにより、本発明のポリプロピレン系樹脂組成物及びその成形体において、良好な成形性を保つと共に、高い剛性（引張強さ、引張弾性率）や優れた低温衝撃強度を得ることが可能となる。即ち、ＭＦＲが０．５ｇ／１０分未満であると、本発明のポリプロピレン系樹脂組成物及びその成形体において、剛性（引張強さ、引張弾性率）や成形性（流動性）が低下する場合がある。一方、ＭＦＲが２００ｇ／１０分を超えると、低温衝撃強度が低下するおそれがある。
また、ＭＦＲは、重合体を製造する際に使用する触媒の種類や重合の温度、圧力を変えるか、または、一般的な手法としては、水素等の連鎖移動剤を重合時に添加し、その添加量を調整する方法により、容易に調整することができる。
なお、本明細書において、ＭＦＲは、ＪＩＳ  Ｋ７２１０に準拠し、試験温度＝２３０℃、荷重＝２．１６ｋｇで測定した値である。
また、ここでいう重合体は、条件（Ａ−ｉｉ）〜（Ａ−ｉｖ）を満足するプロピレン単独重合体（Ａ１）及び条件（Ａ−ｉｉ）〜（Ａ−ｉｖ）を満足するプロピレン−α−オレフィンランダム共重合体（Ａ２）からなる群から選ばれる少なくとも１種の重合体のことをいう。
【００１９】
（１−３）条件（Ａ−ｉｉｉ）：融解ピーク温度（Ｔｍ）
本発明に用いられる重合体は、ＤＳＣ（示差走査熱量計）法により測定された融解ピーク温度（Ｔｍ）のピークを、１１０℃〜１７５℃の範囲に示すことが必要である。重合体が、融解ピーク温度（Ｔｍ）のピークをこの範囲に示すことにより、本発明のポリプロピレン系樹脂組成物及びその成形体において、剛性（引張強さ、引張弾性率）と低温衝撃強度を共に良好な範囲とすることができる。即ち、融解ピーク温度（Ｔｍ）が１１０℃未満であると、本発明のポリプロピレン系樹脂組成物及びその成形体において、剛性（引張強さ、引張弾性率）が低下する場合がある。一方、融解ピーク温度（Ｔｍ）１７５℃を超えると、低温衝撃強度などが低下するおそれがある。
なお、本明細書において、融解ピーク温度（Ｔｍ）は、後記する実施例の項に記述する方法により決定されるが、同等の装置を用いて測定、決定することも可能である。
また、融解ピーク温度（Ｔｍ）の制御は、例えば、重合体を製造する際に使用する触媒の種類を選択したり、重合体としてプロピレン−α−オレフィンランダム共重合体（Ａ２）を使用する場合は、該プロピレン−α−オレフィンランダム共重合体（Ａ２）製造時の重合槽に供給するプロピレンとα−オレフィンの量比を、適宜調整する等により、可能である。融解ピーク温度（Ｔｍ）を、例えば、１１０℃〜１７５℃に制御するためには、使用する触媒の種類にも依存するが、α−オレフィン含有量が概ね０．１〜１０重量％程度の範囲で調整することにより、所望の融解ピーク温度（Ｔｍ）を有する重合体を製造することができる。
【００２０】
（１−４）条件（Ａ−ｉｖ）：引張強さ
重合体のＪＩＳ  Ｋ７１６１により測定された引張強さは、２５〜５０ＭＰａの範囲にあることが必要であり、より好ましくは２５〜４５ＭＰａの範囲である。引張強さをこの様な範囲とすることにより、高い剛性を保ったまま、良好な成形性を達成することが可能となる。即ち、引張強さが２５ＭＰａ未満であると、剛性が低下する場合が有り、引張強さが４５ＭＰａを超えると、流動性（ＭＦＲ）が低下し、良好な成形性を達成することが困難となるおそれがある。
【００２１】
（２）配合量比
本発明に用いられる成分（Ａ）の配合量は、成分（Ａ）及び成分（Ｂ）の合計１００重量％基準で、５５〜８５重量％、好ましくは６０〜８０重量％、さらに好ましくは６５〜７５重量％である。言い換えると、成分（Ｂ）の配合量は、１５〜４５重量％、好ましくは２０〜４０重量％、さらに好ましくは２５〜３５重量％である。
成分（Ａ）の配合量をこの様な範囲とすることにより、本発明のプロピレン系樹脂組成物及びその成形体の、引張強さ、引張弾性率、低温衝撃強度、成形性（ＭＦＲ）及び成形収縮率を全て良好で、バランスがいいものとすることが可能となる。即ち、成分（Ａ）の配合量が５５重量％未満であると、本発明の組成物及びその成形体の剛性（引張強さ、引張弾性率）や成形性および成形収縮率などが悪化するおそれがある。一方、成分（Ａ）の配合量が８５重量％を超えると、低温衝撃強度などが低下するおそれがある。
【００２２】
（３）成分（Ａ）の製造方法
成分（Ａ）の製造方法は、条件（Ａ−ｉ）〜（Ａ−ｉｖ）を満足する重合体を得ることができる限り、特に限定されず、公知の製造方法により、製造することができる。
本発明に用いられる成分（Ａ）を得るために用いられる触媒は、特に限定されるものではなく、公知の触媒が使用可能である。例えば、チタン化合物と有機アルミニウムを組み合わせた、いわゆるチーグラー・ナッタ触媒（例えば、「ポリプロピレンハンドブック」（１９９８年５月１５日  初版第１刷発行）等に記載）、あるいはメタロセン触媒（例えば、特開平５−２９５０２２号公報等に記載）が使用できる。
【００２３】
本発明に用いられる成分（Ａ）を得るために用いられる重合プロセスは、特に限定されるものではなく、公知の重合プロセスが使用可能である。例えば、スラリー重合法、バルク重合法、気相重合法等が使用できる。また、バッチ重合法や連続重合法のいずれも用いることができ、所望により、二段及び三段等の複数段の連続重合法を用いてもよい。また、２種以上のプロピレン系重合体を機械的に溶融混練することによっても、製造することができる。
また、成分（Ａ）として使用可能なポリプロピレン樹脂は、種々の製品が多くの会社から市販されており、例えば、日本ポリプロ社製のノバテックシリーズやウィンテックシリーズ等を挙げることができる。これら市販の製品から所望の物性を有する製品を購入し、使用することも、可能である。
【００２４】
２．成分（Ｂ）
本発明に用いられる成分（Ｂ）は、下記の条件（Ｂ１−ｉ）〜（Ｂ１−ｉｉｉ）を満足する成分（Ｂ１）６０〜９５重量％と、下記の条件（Ｂ２−ｉ）〜（Ｂ２−ｉｉｉ）を満足する成分（Ｂ２）５〜４０重量％とを含有する（但し、成分（Ｂ１）と成分（Ｂ２）との合計を１００重量％とする）。
条件（Ｂ１−ｉ）：成分（Ｂ１）は、エチレン−α−オレフィンエラストマーであって、該α−オレフィンは、炭素原子数が４〜８のα−オレフィンである。
条件（Ｂ１−ｉｉ）：成分（Ｂ１）の密度が０．８６〜０．９２ｇ／ｃｍ３である。
条件（Ｂ１−ｉｉｉ）：成分（Ｂ１）のメルトフローレート（２３０℃、２．１６ｋｇ荷重）が０．５〜１００ｇ／１０分である。
条件（Ｂ２−ｉ）：成分（Ｂ２）がスチレン系エラストマーである。
条件（Ｂ２−ｉｉ）：成分（Ｂ２）の密度が０．８８〜０．９０ｇ／ｃｍ３である。
条件（Ｂ２−ｉｉｉ）：成分（Ｂ２）のメルトフローレート（２３０℃、２．１６ｋｇ荷重）が３〜１５ｇ／１０分である。
【００２５】
（１）各要件について
（１−１）条件（Ｂ１−ｉ）
本発明に用いられる成分（Ｂ１）は、エチレン−α−オレフィンエラストマーであり、該α−オレフィンは、炭素原子数が４〜８のα−オレフィンである。
上記エチレン−α−オレフィンエラストマーとしては、例えば、エチレン・プロピレン共重合体エラストマー（ＥＰＲ）、エチレン・ブテン共重合体エラストマー（ＥＢＲ）、エチレン・ヘキセン共重合体エラストマー（ＥＨＲ）、エチレン・オクテン共重合体エラストマー（ＥＯＲ）などのエチレン・α−オレフィン共重合体エラストマー；エチレン・プロピレン・エチリデンノルボルネン共重合体、エチレン・プロピレン・ブタジエン共重合体、エチレン・プロピレン・イソプレン共重合体などのエチレン・α−オレフィン・ジエン三元共重合体エラストマーなどを挙げることができる。
中でも、エチレン・オクテン共重合体エラストマー（ＥＯＲ）やエチレン・ブテン共重合体エラストマー（ＥＢＲ）を使用すると、本発明のポリプロピレン系樹脂組成物及びその成形体において、成形収縮率が低く、剛性（引張強さ、引張弾性率）、低温衝撃強度などの性能がより優れ、更に入手も容易で、経済性にも優れることが多いことなどの点から好ましい。
【００２６】
（１−２）条件（Ｂ１−ｉｉ）：密度
本発明に用いられる成分（Ｂ１）は、その密度が０．８６〜０．９２ｇ／ｃｍ３、好ましくは０．８６〜０．９０ｇ／ｃｍ３、さらに好ましくは０．８６〜０．８７５ｇ／ｃｍ３の範囲内にある。密度をこの様な範囲とすることにより、本発明のポリプロピレン系樹脂組成物及びその成形体において、剛性（引張強さ、引張弾性率）と低温衝撃強度を共に良好なものとすることが可能となる。即ち、密度が０．８６ｇ／ｃｍ３未満であると、本発明のポリプロピレン系樹脂組成物及びその成形体において、剛性（引張強さ、引張弾性率）が低下する傾向となり、一方、密度が０．９２ｇ／ｃｍ３を超えると、低温衝撃強度が低下するおそれがある。
【００２７】
（１−３）条件（Ｂ１−ｉｉｉ）：メルトフローレート（ＭＦＲ）
成分（Ｂ１）のＭＦＲ（２３０℃、２．１６ｋｇ荷重）は、０．５〜１００ｇ／１０分の範囲であり、好ましくは１．５〜５０ｇ／１０分、さらに好ましくは２〜１５ｇ／１０分の範囲である。ＭＦＲをこの様な範囲とすることにより、本発明のポリプロピレン系樹脂組成物及びその成形体において、良好な成形性を保ちつつ、低温衝撃強度を好適な範囲とすることが可能となる。即ち、ＭＦＲが０．５ｇ／１０分未満であると、本発明のポリプロピレン系樹脂組成物及びその成形体の成形性（流動性）が低下する傾向となり、一方、ＭＦＲが１００ｇ／１０分を超えると、低温衝撃強度が低下する場合がある。
なお、成分（Ｂ１）として使用可能なエチレン−α−オレフィンエラストマーは、種々の製品が多くの会社から市販されており、例えば、ダウ・ケミカル社製のエンゲージシリーズ等を挙げることができる。これら市販の製品から所望の物性を有する製品を購入し、使用することが可能である。
【００２８】
（１−４）条件（Ｂ２−ｉ）：
本発明に用いられる成分（Ｂ２）は、スチレン系エラストマーである。
上記スチレン系エラストマーとしては、例えば、スチレン・ブタジエン・スチレントリブロック共重合体エラストマー（ＳＢＳ）、スチレン・イソプレン・スチレントリブロック共重合体エラストマー（ＳＩＳ）、スチレン−エチレン・ブチレン共重合体エラストマー（ＳＥＢ）、スチレン−エチレン・プロピレン共重合体エラストマー（ＳＥＰ）、スチレン−エチレン・ブチレン−スチレン共重合体エラストマー（ＳＥＢＳ）、スチレン−エチレン・ブチレン−エチレン共重合体エラストマー（ＳＥＢＣ）、水添スチレン・ブタジエンエラストマー（ＨＳＢＲ）、スチレン−エチレン・プロピレン−スチレン共重合体エラストマー（ＳＥＰＳ）、スチレン−エチレン・エチレン・プロピレン−スチレン共重合体エラストマー（ＳＥＥＰＳ）、スチレン−ブタジエン・ブチレン−スチレン共重合体エラストマー（ＳＢＢＳ）などを挙げることができる。中でも、本発明のポリプロピレン系樹脂組成物及びその成形体において、低温衝撃強度が良好となり、入手が容易で、経済性にも優れるという点から、スチレン−エチレン・ブチレン−スチレン共重合体エラストマー（ＳＥＢＳ）が好ましい。
【００２９】
（１−５）条件（Ｂ２−ｉｉ）：密度
本発明に用いられる成分（Ｂ２）は、その密度が０．８８〜０．９０ｇ／ｃｍ３の範囲内にある。密度をこの様な範囲とすることにより、本発明のポリプロピレン系樹脂組成物及びその成形体において、剛性（引張強さ、引張弾性率）と低温衝撃強度を共に良好なものとすることが可能となる。即ち、密度が０．８８ｇ／ｃｍ３未満であると、本発明のポリプロピレン系樹脂組成物及びその成形体において、剛性（引張強さ、引張弾性率）が低下する傾向となり、一方、密度が０．９０ｇ／ｃｍ３を超えると、低温衝撃強度が低下するおそれがある。
【００３０】
（１−６）条件（Ｂ２−ｉｉｉ）：メルトフローレート（ＭＦＲ）
成分（Ｂ２）のＭＦＲ（２３０℃、２．１６ｋｇ荷重）は、３〜１５ｇ／１０分の範囲内であり、好ましくは３．５〜１０ｇ／１０分、さらに好ましくは４〜５ｇ／１０分の範囲内である。ＭＦＲをこの様な範囲とすることにより、本発明のポリプロピレン系樹脂組成物及びその成形体において、良好な成形性を保ちつつ、低温衝撃強度を好適な範囲とすることが可能となる。即ち、ＭＦＲが３ｇ／１０分未満であると、本発明のポリプロピレン系樹脂組成物及びその成形体の成形性（流動性）が低下する傾向となり、一方、ＭＦＲが１００ｇ／１０分を超えると、低温衝撃強度が低下する場合がある。
【００３１】
なお、成分（Ｂ２）として使用可能なスチレン系エラストマーは、種々の製品が多くの会社から市販されており、例えば、旭化成社製のタフテックシリーズ等を挙げることができる。これら市販の製品から、所望の物性を有する製品を購入し、使用することが可能である。
【００３２】
（２）配合量比
本発明に用いられる成分（Ｂ１）と（Ｂ２）の配合量は、成分（Ｂ１）及び成分（Ｂ２）の合計１００重量％基準で、成分（Ｂ１）が６０〜９５重量％、好ましくは６５〜８５重量％、さらに好ましくは７０〜８０重量％である。言い換えると、成分（Ｂ２）が５〜４０重量％、好ましくは１５〜３５重量％、さらに好ましくは２０〜３０重量％である。このような態様とすることにより、より高い剛性（引張強さ、引張弾性率）や成形収縮率を保ったまま、良好な低温衝撃強度を達成することが可能となると共に、流れスジ（外観評価）も良好となり、より物性バランスに優れた本発明のポリプロピレン系樹脂組成物を得ることが可能となる。即ち、成分（Ｂ１）の配合量が６０重量％未満であると、本発明のポリプロピレン系樹脂組成物及びその成形体の剛性（引張強さ、引張弾性率）、成形性および収縮率などが悪化するおそれがある。一方、成分（Ｂ１）の配合量が９５重量％を超えると、流れスジ（外観試験）及び低温衝撃性などが低下する傾向となる。
【００３３】
３．任意添加成分
本発明のポリプロピレン系樹脂組成物においては、上記成分（Ａ）、成分（Ｂ）以外に、さらに必要に応じ、本発明の効果を著しく損なわない範囲で、たとえば所期の効果をさらに向上させたり、他の性能・効果を付与するため、任意添加成分を配合することができる。任意添加成分の添加量としては、ポリプロピレン系樹脂組成物全体を基準として、０．２〜２．０重量％である。
任意添加成分として具体的には、非イオン系などの帯電防止剤、ヒンダードアミン系などの光安定剤、ベンゾトリアゾール系などの紫外線吸収剤、物理発泡剤などの発泡剤、有機金属塩系などの分散剤、顔料などの着色剤、フェノール系などの酸化防止剤、無機化合物などの中和剤、脂肪酸アミド系などの滑剤、窒素化合物などの金属不活性剤、非イオン系などの界面活性剤、チアゾール系などの抗菌・防黴剤、ハロゲン化合物などの難燃剤、蛍光増白剤、気泡防止（消泡）剤、架橋剤、過酸化物、プロセスオイル（配合油）、ブロッキング防止剤、可塑剤、上記成分（Ａ）以外のポリプロピレンなどのポリオレフィン、ポリアミドやポリエステルなどの熱可塑性樹脂、タルクなどのフィラー、上記成分（Ｂ）以外のエラストマー（ゴム様重合体）、その他添加剤などを挙げることができる。これらの成分は、二種以上併用してもよく、本発明のポリプロピレン系樹脂組成物に、後から添加してもよいし、各成分に添加されていてもよく、それぞれの成分においても二種以上併用してもよい。
【００３４】
［ＩＩ］ポリプロピレン系樹脂組成物の製造
本発明のポリプロピレン系樹脂組成物は、上記成分（Ａ）、成分（Ｂ）、さらに必要に応じ、上記任意添加成分を上記配合割合で配合して、タンブラーミキサー、スーパーミキサー、ヘンシェルミキサー、スクリューブレンダー、リボンブレンダーなどの公知の方法で混合したり、単軸押出機、二軸押出機、バンバリーミキサー、ロールミキサー、ブラベンダ−プラストグラフ、ニーダー等通常の混練機を用いて混練・造粒することによって製造される。
【００３５】
この場合、各成分の分散を良好にすることができる混練・造粒方法を選択することが望ましく、通常は二軸押出機が用いられる。この混練・造粒の際には、上記各成分の配合物を同時に混練してもよいし、また、性能向上を図るべく、各成分を分割、例えば、先ず成分（Ａ）、成分（Ｂ）の一部または全部を混練し、その後に残りの成分を混練・造粒することもできる。
【００３６】
［ＩＩＩ］ポリプロピレン系樹脂組成物の成形、用途
１．成形
本発明のポリプロピレン系樹脂組成物の成形は、射出成形（ガス射出成形も含む）または射出圧縮成形（プレスインジェクション、ホットフロースタンピング成形、ガス射出圧縮成形も含む）により行われるのが好ましく、その場合、射出成形や射出圧縮成形の技術と、いわゆる発泡成形技術や膨張成形技術とを組み合わせて所望の成形体を得ることもできる。
ポリプロピレン系樹脂組成物の成形には、また、必要に応じて、中空成形、押出成形、圧縮（プレス）成形、発泡（膨張）成形、シート成形、熱成形、スタンピング成形、粉末成形などの種々の成形法を適用することもでき、それにより所望の成形体を得ることもできる。
【００３７】
２．用途、その他
本発明のポリプロピレン系樹脂組成物は、成形性に加え、剛性（引張強さ、引張弾性率）と低温衝撃性および収縮性に優れているため、インストルメントパネル、グローブボックス、コンソールボックス、ドアトリム、肘掛け、グリップノブ、各種トリム類、天井部品、ハウジング類、ピラー類、マッドガード、バンパー、フェンダー、バックドア、ファンシュラウドなどの自動車用内外装及びエンジンルーム内部品をはじめ、テレビ・掃除機などの電気電子機器部品、各種工業部品、便座などの住宅設備機器部品、建材部品などの用途に、好適に用いることができる
【００３８】
本発明のポリプロピレン系樹脂組成物及びその成形体が良好な引張強さを有するということは、高い剛性（引張強さ、引張弾性率）を示していることを意味する。その引張強さの測定は、ＪＩＳ  Ｋ７１６１に準拠し、試験温度＝２３℃にて測定された値で、単位はＭＰａである。本発明のポリプロピレン系樹脂組成物及びその成形体においては、引張強さが１５ＭＰａより大きいと、実用に供することが可能であり、良好である。特に、引張強さが２０ＭＰａより大きいと好ましい。
【００３９】
本発明のポリプロピレン系樹脂組成物及びその成形体が良好な低温衝撃強度を示すということは、低温での使用時に、衝撃によるエネルギーを吸収し、高い衝撃強度を有していることを意味する。その低温衝撃強度の測定は、ＪＩＳ  Ｋ７１１１に準拠し、試験温度＝−３０℃にて測定した値で、単位はｋＪ／ｍ２である。本発明のポリプロピレン系樹脂組成物及びその成形体においては、低温衝撃強度が３．５ｋＪ／ｍ２より大きいと、実用に供することが可能であり、良好である。特に、低温衝撃強度が４ｋＪ／ｍ２より大きいと、好ましい。
【００４０】
本発明のポリプロピレン系樹脂組成物及びその成形体が良好な成形性を示すということは、種々の成形体を容易に製造し得ることを意味する。その成形性の評価は、ＭＦＲの測定値によって行われ、ＪＩＳ  Ｋ７２１０に準拠し、試験温度＝２３０℃、荷重＝２．１６ｋｇで測定した値で、単位はｇ／１０分である。本発明のポリプロピレン系樹脂組成物及びその成形体においては、ＭＦＲが２０ｇ／１０分以上であると、実用に供することが可能であり、良好である。特に、ＭＦＲが２５ｇ／１０分より大きいと好ましい。
【００４１】
本発明のポリプロピレン系樹脂組成物及びその成形体が良好な成形収縮率を示すということは、種々の成形体を製造する際の製品誤差を小さくすることが可能であることを意味する。その成形収縮率の評価は、以下の実施例に示した方法で行われる。本発明のポリプロピレン系樹脂組成物及びその成形体においては、収縮率が１．２％以下であると実用に供することが可能であり、良好である。特に、収縮率が１％以下であると好ましい。
【実施例】
【００４２】
本発明を実施例により、さらに詳細に説明するが、本発明は、これらの実施例に限定されるものではない。
なお、実施例で用いた評価法、分析の各法および材料は、以下の通りである。
【００４３】
１．評価方法、分析方法
（１）物性評価用平板状試験片
成形機（東芝機械社製ＥＣ２０型射出成形機）及び下記の金型を用い、下記条件にて物性評価用平板状試験片を作製し、後述する「引張強さ」及び「低温衝撃強度」の評価に用いた。
・金型＝物性評価用平板状試験片（１０×８０×４ｔ（ｍｍ））２個取り。
・成形条件＝成形温度２２０℃、金型温度３０℃、射出圧力５０ＭＰａ、射出時間５秒、冷却時間２０秒。
【００４４】
（２）引張強さ：
上記（１）で作成した平板状試験片を用い、ＪＩＳ  Ｋ７１６１に準拠し、試験温度＝２３℃にて測定した。単位はＭＰａである。
なお、ポリプロピレン系樹脂組成物全体の引張強さについては、以下の評価基準で、判定を行った。
○：２０ＭＰａより大きい。
△：１５ＭＰａより大きく、２０ＭＰａ以下。
×：１５ＭＰ以下。
【００４５】
（３）引張弾性率：  上記（１）で作成した平板状試験片を用い、ＪＩＳ  Ｋ７１６２に準拠し、試験温度＝２３℃にて測定した。単位はＭＰａである。  なお、ポリプロピレン系樹脂組成物全体の引張弾性率については、以下の評価基準で、判定を行った。    ○：１０００ＭＰａより大きい。    △：６００ＭＰａ以上、１０００ＭＰａ以下。    ×：６００ＭＰａ未満。
【００４６】
（４）低温衝撃強度（低温（−３０℃）シャルピー衝撃強度（ノッチ付））：
上記（１）で作製した平板状試験片を用い、ＪＩＳ  Ｋ７１１１に準拠し、試験温度＝−３０℃にて測定した。単位はｋＪ／ｍ２である。
なお、低温衝撃強度については、以下の評価基準で、判定を行った。
◎：破断せず（ＮＢ）または４ｋＪ／ｍ２超過。    ○：３．５ｋＪ／ｍ２より大きく、４ｋＪ／ｍ２以下。    △：２．０ｋＪ／ｍ２より大きく、３．５ｋＪ／ｍ２以下。    ×：２．０ｋＪ／ｍ２以下。
【００４７】
（５）メルトフローレート（ＭＦＲ）：
ＪＩＳ  Ｋ７２１０に準拠し、試験温度＝２３０℃、荷重＝２．１６ｋｇで測定した。
なお、ポリプロピレン系樹脂組成物全体のＭＦＲについては、以下の評価基準で、成形性の判定を行った。
○：２５ｇ／１０分より大きい。
△：２０ｇ／１０分以上、２５ｇ／１０分以下。
×：２０ｇ／１０分未満。
【００４８】
（６）成形収縮率：
成形機（東芝機械社製ＥＣ２０型射出成形機）を用い、成形温度２００℃、金型温度３０℃、射出圧力６０ＭＰａにて試験片（平板状：８０×４０×２ｔ（ｍｍ））を作成した。
得られた上記試験片を２３℃で４８時間保持し、状態調節を行った後、該試験片の樹脂の流れ方向（ＭＤ方向）の標線間距離を測定し、金型に刻印された標線間距離に対する収縮率を測定した。この場合の金型に印された標線間距離は７０ｍｍである。
なお、成形収縮率については、以下の評価基準で、判定を行った。
○：１．０％以下。
△：１．０％より大きく、１．２％以下。
×：１．２％より大きい。
【００４９】
（７）流れスジ（外観試験）：  以下の条件にて作成した試験片を用い、流れスジ（外観試験）の評価を行った。  ・成形機＝東芝機械社製ＳＥ２２０型射出成形機。  ・試験片＝平板状（３５０×１００×２．５ｔ（ｍｍ））。  ・ゲートより４ｍｍ位置に２５ｍｍ×１５ｍｍ×１５ｍｍの開孔部有り。また、ゲートより８ｍｍ位置に２ｍｍ×１０ｍｍ×２ｍｍの凸部有り。  ・鏡面仕上げ。  ・成形条件＝成形温度２００℃、金型温度４０℃、充填時間１．０ｓ。  なお、評価は、目視で判定し、下記基準に従って、流れスジの目立ち具合を判定した。    ◎：流れスジが認められない、もしくはわずかしか認められず、頗る良好である。    ○：流れスジが多少認められるが、良好で十分に実用可能である。    △：流れスジが認められるが、用途により十分に実用可能である。    ×：流れスジが著しく認められ、実用には不適である。
【００５０】
（８）総合評価
引張強さ、低温衝撃強度、メルトフローレート（ＭＦＲ）及び成形収縮率の４項目の判定結果に基づき、以下の評価基準で、総合評価を行った。以下の評価のうち、△、○、◎の評価が実用可能なレベルである。
◎：４項目についての評価が全て◎又は○であり、非常に良好である。
○：４項目について×評価が全く無いが、何れかの項目一つだけが△評価である。
△＋：４項目について×評価が全く無いが、△評価が２個乃至３個存在する。    △−：４項目について×評価が全く無いが、△評価が４個以上存在する。    ×：４項目について１つ以上の×評価が有り、実用に適していない。
【００５１】
（９）融解ピーク温度（Ｔｍ）：
セイコー・インスツルメンツ社製ＤＳＣ６２００型を用い、サンプル５．０ｍｇを採り、２００℃で５分間保持後、４０℃まで１０℃／分の降温スピードで結晶化させ、さらに１０℃／分の昇温スピードで融解させて測定した。
【００５２】
（１０）エチレン含有量
プロピレン−エチレンランダム共重合体中のエチレン含有量は、プロトン完全デカップリング法により、以下の条件に従って、１３Ｃ−ＮＭＲスペクトルを解析することにより求めた。
・機種：日本電子（株）製  ＧＳＸ−４００（炭素核共鳴周波数１００ＭＨｚ以上）
・溶媒：ｏ−ジクロベンゼン＋重ベンゼン（４：１（体積比））
・濃度：１００ｍｇ／ｍＬ
・温度：１３０℃
・パルス角：９０°
・パルス間隔：１５秒
・積算回数：５，０００回以上
スペクトルの帰属は、例えば、Ｍａｃｒｏｍｏｌｅｃｕｌｅｓ  １７，１９５０  （１９８４）などを参考に行えばよい。上記条件により測定されたスペクトルの帰属は、下記表１の通りである。表１中Ｓαα等の記号は、Ｃａｒｍａｎら（Ｍａｃｒｏｍｏｌｅｃｕｌｅｓ  １０，５３６（１９７７））の表記法に従い、Ｐは、メチル炭素、Ｓは、メチレン炭素、Ｔは、メチン炭素を、それぞれ表わす。
【００５３】
【表１】
2015193831.tif 000002
【００５４】
以下、「Ｐ」を共重合体連鎖中のプロピレン単位、「Ｅ」をエチレン単位とすると、連鎖中には、ＰＰＰ、ＰＰＥ、ＥＰＥ、ＰＥＰ、ＰＥＥ、およびＥＥＥの６種類のトリアッドが存在し得る。Ｍａｃｒｏｍｏｌｅｃｕｌｅｓ  １５，１１５０  （１９８２）などに記されているように、これらトリアッドの濃度と、スペクトルのピーク強度とは、以下の（１）〜（６）の関係式で結び付けられる。
［ＰＰＰ］＝ｋ×Ｉ（Ｔββ）  …（１）
［ＰＰＥ］＝ｋ×Ｉ（Ｔβδ）  …（２）
［ＥＰＥ］＝ｋ×Ｉ（Ｔδδ）  …（３）
［ＰＥＰ］＝ｋ×Ｉ（Ｓββ）  …（４）
［ＰＥＥ］＝ｋ×Ｉ（Ｓβδ）  …（５）
［ＥＥＥ］＝ｋ×｛Ｉ（Ｓδδ）／２＋Ｉ（Ｓγδ）／４｝  …（６）
ここで［      ］はトリアッドの分率を示し、例えば、［ＰＰＰ］は、全トリアッド中のＰＰＰトリアッドの分率である。したがって、
［ＰＰＰ］＋［ＰＰＥ］＋［ＥＰＥ］＋［ＰＥＰ］＋［ＰＥＥ］＋［ＥＥＥ］＝１  …  （７）
である。
また、ｋは定数であり、Ｉはスペクトル強度を示し、例えば、Ｉ（Ｔββ）はＴββに帰属される２８．７ｐｐｍのピークの強度を意味する。
上記（１）〜（７）の関係式を用いることにより、各トリアッドの分率が求まり、さらに下式によりエチレン含有量が求まる。
エチレン含有量（モル％）＝（［ＰＥＰ］＋［ＰＥＥ］＋［ＥＥＥ］）×１００
なお、本発明に係るプロピレンランダム共重合体には、少量のプロピレン異種結合（２，１−結合及び／又は１，３−結合）が含まれ、それにより、表２の微小なピークを生じる。
【００５５】
【表２】
2015193831.tif 000003
【００５６】
正確なエチレン含有量を求めるには、これら異種結合に由来するピークも考慮して計算に含める必要があるが、異種結合由来のピークの完全な分離・同定が困難であり、また、異種結合量が少量であることから、プロピレン−エチレンランダム共重合体のエチレン含有量は、実質的に異種結合を含まないチーグラー・ナッタ系触媒で製造された共重合体の解析と同じく式（１）〜（７）の関係式を用いて求めることとする。
エチレン含有量のモル％から重量％への換算は、以下の式を用いて行う。
エチレン含有量（重量％）＝（２８×Ｘ／１００）／｛２８×Ｘ／１００＋４２×（１−Ｘ／１００）｝×１００
ここで、Ｘは、モル％表示でのエチレン含有量である。
【００５７】
２．材料
（１）成分（Ａ）：
（１−１）成分（Ａ１）：プロピレン単独重合体
・Ａ１−ａ：ノバテックＰＰ、ＭＡ０４Ａ（日本ポリプロ社製）
チーグラー系触媒を用いて製造されたプロピレン単独重合体、メルトフローレート（ＭＦＲ、２３０℃、２．１６ｋｇ荷重）４０ｇ／１０分、融解ピーク温度（Ｔｍ）＝１６６℃、引張強さ：４０ＭＰａ。
【００５８】
（１−２）成分（Ａ２）：プロピレン−α−オレフィン共重合体
・Ａ２−ａ：ウィンテックＷＭＧ０３（日本ポリプロ社製）
メタロセン系触媒を用いて製造された、プロピレン−エチレンランダム共重合体（エチレン濃度：０．９重量％）、メルトフローレート（ＭＦＲ、２３０℃、２．１６ｋｇ荷重）３０ｇ／１０分、融解ピーク温度（Ｔｍ）＝１４２℃、引張強さ：３０ＭＰａ。
【００５９】
（２）成分（Ｂ）
（２−１）成分（Ｂ１）：エチレン−α−オレフィンエラストマー
・Ｂ１−ａ：エンゲージＥＧ８２００（ダウ・ケミカル社製）
エチレン−オクテン共重合エラストマー、メルトフローレート（ＭＦＲ、２３０℃、２．１６ｋｇ荷重）１０ｇ／１０分、密度０．８７０ｇ／ｃｍ３、形状＝ペレット。
【００６０】
（２−２）成分（Ｂ２）：スチレン系エラストマー
・Ｂ２−ａ：タフテックＨ１０６２（旭化成社製）
水添スチレン系熱可塑性エラストマー、メルトフローレート（ＭＦＲ、２３０℃、２．１６ｋｇ荷重）４．５ｇ／１０分、密度０．８９ｇ／ｃｍ３、形状＝ペレット。
【００６１】
３．実施例及び比較例
［実施例１〜７及び比較例１〜１２］
（１）ポリプロピレン系樹脂組成物の製造及び評価
表３に示す割合の前記成分（Ａ）及び成分（Ｂ）と、成分（Ａ）及び成分（Ｂ）の合計１００重量部当たり、ＢＡＳＦ社製「ＩＲＧＡＮＯＸ１０１０」を０．１重量部と、ＢＡＳＦ社製「ＩＲＧＡＦＯＳ１６８」を０．０５重量部とを混合し、混練装置（テクノベル社製「ＫＺＷ−１５−ＭＧ」型２軸押出機）を用いて、混練条件：温度＝２００℃、スクリュー回転数＝４００ｒｐｍ、吐出量＝３ｋｇ／Ｈｒにて混練、造粒し、ポリプロピレン系樹脂組成物のペレットを製造した。得られたポリプロピレン系樹脂組成物について、評価を行った。結果を表３に示す。
なお、表３において、各成分の配合量は成分（Ａ）と成分（Ｂ）との合計に対する重量％で示した。また、カッコ内の数値は、成分（Ａ）（（Ａ１）と（Ａ２）との合計）に対する（Ａ１）及び（Ａ２）の重量％、又は成分（Ｂ）（（Ｂ１）と（Ｂ２）との合計）に対する（Ｂ１）及び（Ｂ２）の重量％を示している。
【００６２】
【表３】
2015193831.tif 000004
【００６３】
４．評価
表３に示す結果から、本発明のポリプロピレン系樹脂組成物及びその成形体の発明要件を満たしている実施例１〜７は、成形性に加え、剛性（引張強さ、引張弾性率）、流れスジ（外観試験）、低温衝撃性および収縮性に優れている。
このように、全ての評価に於いて良好または実用レベルに達していると判定されるため、本発明のポリプロピレン系樹脂組成物は、インストルメントパネル、グローブボックス、コンソールボックス、ドアトリム、肘掛け、グリップノブ、各種トリム類、天井部品、ハウジング類、ピラー類、マッドガード、バンパー、フェンダー、バックドア、ファンシュラウドなどの自動車用内外装及びエンジンルーム内部品をはじめ、テレビ・掃除機などの電気電子機器部品、各種工業部品、便座などの住宅設備機器部品、建材部品などの用途に、好適に用いることができることが明白になっている。
【００６４】
一方、上記本発明の特定事項を満たさない比較例において、比較例１〜１２に示す組成を持ったポリプロピレン系樹脂組成物及びその成形体は、これらの性能バランスが不良で、少なくとも何れか１つの評価項目で実用できないと、判定されており、実施例１〜７に対して見劣りしている。
【産業上の利用可能性】
【００６５】
本発明のポリプロピレン系樹脂組成物及びその成形体は、成形性に加え、剛性（引張強さ、引張弾性率）、流れスジ（外観試験）、低温衝撃性および収縮性に優れている。そのため、インストルメントパネル、グローブボックス、コンソールボックス、ドアトリム、肘掛け、グリップノブ、各種トリム類、天井部品、ハウジング類、ピラー類、マッドガード、バンパー、フェンダー、バックドア、ファンシュラウドなどの自動車用内外装及びエンジンルーム内部品をはじめ、テレビ・掃除機などの電気電子機器部品、各種工業部品、便座などの住宅設備機器部品、建材部品などの用途に、好適に用いることができる。